ЦЕОЛИТНЫЙ КАТАЛИЗАТОР, СОДЕРЖАЩИЙ МЕТАЛЛ

1. Каталитическая композиция, содержащая:
a. цеолитный материал, имеющий средний размер кристаллов, составляющий, по меньшей мере, приблизительно 0,5 мкм, имеющий шабазитный каркас, который содержит кремний и алюминий, и имеющий соотношение диоксида кремния и оксида алюминия (SAR), составляющее от приблизительно 10 до приблизительно 25; и
b. внекаркасный металл-промотор (M), содержащийся в указанном цеолитном материале как свободный и/или обменный металл,
в которой внекаркасный металл-промотор выбран из группы, состоящей из меди, железа и их смесей, и присутствует в атомном соотношении металла-промотора и алюминия (M:Al), составляющем от приблизительно 0,10 до приблизительно 0,24 по отношению к каркасному алюминию.
2. Каталитическая композиция по п.1, в которой указанный цеолит имеет SAR, составляющее от приблизительно 14 до приблизительно 18.
3. Каталитическая композиция по п.1, в которой указанный цеолит представляет собой изотип SSZ-13.
4. Каталитическая композиция по п.3, в которой указанный цеолит имеет средний размер кристаллов, составляющий от приблизительно 1 мкм до приблизительно 5 мкм.
5. Каталитическая композиция по п.1, в которой указанный металл-промотор представляет собой медь.
6. Каталитическая композиция по п.5, в которой основное количество указанной меди представляет собой обменную медь.
7. Каталитическая композиция по п.6, в которой катализатор имеет соотношение M:Al, составляющее от приблизительно 0,17 до приблизительно 0,24.
8. Каталитическая композиция по п.6, в которой катализатор имеет соотношение M:Al, составляющее от приблизительно 0,22 до приблизительно 0,24.
9. Каталитическая композиция по п.6, в которой катализатор содержит от приблизительно 2 до приблизительно 3 мас.% указанной меди.
10. Каталитическая композиция по п.4, в которой цеолит имеет SAR, составляющее от приблизительно 16 до приблизительно 18, металл-промотор представляет собой медь, основное количество меди представляет собой обменную медь, и медь присутствует в соотношении M:Al, составляющем приблизительно 0,22 до приблизительно 0,24.
11. Каталитическая композиция по п.1, дополнительно содержащая:
c. по меньшей мере, приблизительно 1 мас.% церия в указанном цеолитном материале по отношению к суммарной массе цеолита, причем указанный церий присутствует в форме, выбранной из обменных ионов церия, мономерного оксида церия, олигомерного оксида церия и их сочетаний, при том условии, что указанный олигомерный оксид церия имеет размер частиц, составляющий менее чем 5 мкм.
12. Каталитическая композиция по п.11, где каталитическая композиция содержит от приблизительно 1,35 до приблизительно 13,5 мас.% церия по отношению к суммарной массе цеолита.
13. Каталитическая композиция по п.12, где в указанной композиции, по существу, свободна от циркония и его оксидов, титана и его оксидов.
14. Каталитически активное пористое оксидное покрытие, содержащее:
a. промотированный металлом цеолитный материал, имеющий шабазитный каркас, содержащий кремний и алюминий и имеющий соотношение диоксида кремния и оксида алюминия (SAR), составляющее от приблизительно 10 до приблизительно 25; где цеолит промотирован внекаркасным металлом-промотором (M), выбранным из группы, состоящей из меди, железа и их смесей, и где внекаркасный металл-промотор присутствует в атомном соотношении металла-промотора и алюминия (M:Al), составляющем от приблизительно 0,10 до приблизительно 0,24 по отношению к каркасному алюминию; и
b. один или более стабилизаторов и/или связующих материалов,
в котором промотированный металлом цеолит и один или более стабилизаторов и/или связующих материалов совместно присутствуют в суспензии.
x
15. Способ уменьшения содержания NO в отработавшем газе, включающий:
x
контакт отработавшего газа, полученного в процессе сгорания обедненной топливом смеси и содержащего NO, с каталитической композицией, содержащей:
i. цеолитный материал, имеющий шабазитный каркас, содержащий кремний и алюминий, и имеющий соотношение диоксида кремния и оксида алюминия (SAR), составляющее от приблизительно 10 до приблизительно 25; и
ii. внекаркасный металл-промотор (M), содержащийся в указанном цеолитном материале как свободный и/или обменный металл, где внекаркасный металл-промотор выбран из группы, состоящей из меди, железа и их смесей, и присутствует в атомном соотношении металла-промотора и алюминия (M:Al), составляющем от приблизительно 0,10 до приблизительно 0,24 по отношению к каркасному алюминию; и
x
2
2
частичную конверсию указанного NO в N и HO.
16. Каталитически активное пористое оксидное покрытие по п.14 дополнительно содержащее, по меньшей мере, приблизительно 1 мас.% церия в указанном цеолитном материале по отношению к суммарной массе цеолита, в котором указанный церий присутствует в форме, выбранной из обменных ионов церия, мономерного оксида церия, олигомерного оксида церия и их сочетаний, при том условии, что указанный олигомерный оксид церия имеет размер частиц, составляющий менее чем 5 мкм.
2
2
2
17. Каталитически активное пористое оксидное покрытие по п.16 содержащее связующий материал, в котором связующий материал выбран из группы, которую составляют оксид церия, оксид алюминия, диоксид кремния, (нецеолитный) двойной оксид кремния и алюминия, встречающиеся в природе глины, TiO, ZrO и SnO.
x
18. Способ уменьшения содержания NO по п.15, в котором каталитическая композиция дополнительно содержит:
iii. по меньшей мере, приблизительно 1 мас.% церия в указанном цеолитном материале по отношению к суммарной массе цеолита, где указанный церий присутствует в форме, выбранный из обменных ионов церия, мономерного оксида церия, олигомерного оксида церия и их сочетаний, при том условии, что указанный олигомерный оксид церия имеет размер частиц, составляющий менее чем 5 мкм.